우선 실시 예 1 과 동일 한 방법 으로 정공 주입 층 , 정공 전달 층 을 형성 시킨 후 , 그 위 에 본 발명 에 따른 인광 호스 트인 화합물 112 를 넣 고 , 또 다른 셀 에 는 기존 의 녹색 발광 도판 트인 Ir ( ppy ) 3 를 넣 은 후 , 두 물질 을 다른 속도 로 증발 시켜 도핑 함 으로써 상기 정공 전달 층 위 에 30 nm 두께 의 발광 층 을 증착 하 였 다 . 이때 의 도핑 농도 는 호스트 기준 으로 4 내지 10 mol % 가 적당 하 다 .